(57)【要約】【課題】アッベ数が高く、透明性に優れる分散液、アッベ数が高く、透明性に優れる硬化物を得ることができる硬化性組成物、およびその硬化物の提供。【解決手段】中実シリカ粒子の表面に特定の（メタ）アクリロイル基含有表面修飾基および特定のフルオロアルキル基含有表面修飾基を有する表面修飾シリカ粒子（Ａ）と、フッ素原子含有率が２０質量％以上であり、２５℃において液体である含フッ素化合物とを、特定の割合で含む分散液；中実シリカ粒子の表面に特定の（メタ）アクリロイル基含有表面修飾基および特定のフルオロアルキル基含有表面修飾基を有する表面修飾シリカ粒子（Ａ）と、フッ素原子含有率が２０質量％以上であり、かつ（メタ）アクリロイル基を１つ以上有する化合物（Ｂ）と、重合開始剤（Ｄ）とを、特定の割合で含む硬化性組成物。【選択図】なし【特許請求の範囲】
【請求項１】
中実シリカ粒子の表面に下式（Ａ１）で表される基を有する第１の表面修飾基および下式（Ａ２）で表される基を有する第２の表面修飾基を有する表面修飾シリカ粒子と、
フッ素原子含有率が２０質量％以上であり、２５℃において液体である含フッ素化合物とを含み、
前記表面修飾シリカ粒子と前記含フッ素化合物との合計１００質量％のうち、前記表面修飾シリカ粒子が１〜９０質量％であり、前記含フッ素化合物が１０〜９９質量％である、分散液。
ＣＨ２＝ＣＲ１Ｃ（Ｏ）−Ｘ−（ＣＨ２）ａ−ＳｉＲ２ｂ（−＊）３−ｂ    （Ａ１）
ただし、＊はＳｉの結合手であり、Ｒ１は水素原子またはメチル基であり、Ｒ２は水素原子または炭素数１〜４の炭化水素基であり、Ｘは−Ｏ−または−ＮＨ−であり、ａは２〜７の整数であり、ｂは０〜２の整数であり、ｂが２の場合の２つのＲ２は、同一であってもよく、異なってもよい。
ＣｎＦｍＨ２ｎ＋１−ｍ−ＳｉＲ４ｃ（−＊）３−ｃ    （Ａ２）
ただし、＊はＳｉの結合手であり、Ｒ４は水素原子または炭素数１〜４の炭化水素基であり、ｎは１〜２０の整数であり、ｍは３以上（２ｎ＋１）以下の整数であり、ｃは０〜２の整数であり、ｃが２の場合の２つのＲ４は、同一であってもよく、異なってもよい。
【請求項２】
中実シリカ粒子の表面に下式（Ａ１）で表される基を有する第１の表面修飾基および下式（Ａ２）で表される基を有する第２の表面修飾基を有する表面修飾シリカ粒子（Ａ）と、
フッ素原子含有率が２０質量％以上であり、かつ（メタ）アクリロイル基を１つ以上有する化合物（Ｂ）（ただし、前記粒子（Ａ）を除く。）と、
重合開始剤（Ｄ）とを含み、
すべての（メタ）アクリロイル基を有する化合物（前記粒子（Ａ）を含む。）の合計１００質量％のうち、前記粒子（Ａ）が、１〜９０質量％であり、前記化合物（Ｂ）が、１０〜９９質量％であり、
すべての（メタ）アクリロイル基を有する化合物（前記粒子（Ａ）を含む。）の合計１００質量部に対して、前記重合開始剤（Ｄ）が、０．０１〜１０質量部である、硬化性組成物。
ＣＨ２＝ＣＲ１Ｃ（Ｏ）−Ｘ−（ＣＨ２）ａ−ＳｉＲ２ｂ（−＊）３−ｂ    （Ａ１）
ただし、＊はＳｉの結合手であり、Ｒ１は水素原子またはメチル基であり、Ｒ２は水素原子または炭素数１〜４の炭化水素基であり、Ｘは−Ｏ−または−ＮＨ−であり、ａは２〜７の整数であり、ｂは０〜２の整数であり、ｂが２の場合の２つのＲ２は、同一であってもよく、異なってもよい。
ＣｎＦｍＨ２ｎ＋１−ｍ−ＳｉＲ４ｃ（−＊）３−ｃ    （Ａ２）
ただし、＊はＳｉの結合手であり、Ｒ４は水素原子または炭素数１〜４の炭化水素基であり、ｎは１〜２０の整数であり、ｍは３以上（２ｎ＋１）以下の整数であり、ｃは０〜２の整数であり、ｃが２の場合の２つのＲ４は、同一であってもよく、異なってもよい。
【請求項３】
（メタ）アクリロイル基を１つ以上有する化合物（Ｃ）（ただし、前記粒子（Ａ）および前記化合物（Ｂ）を除く。）をさらに含み、
すべての（メタ）アクリロイル基を有する化合物（前記粒子（Ａ）を含む。）の合計１００質量％のうち、前記粒子（Ａ）が、１〜８９質量％であり、前記化合物（Ｂ）が、１０〜９８質量％であり、前記化合物（Ｃ）が、１〜５０質量％である、請求項２に記載の硬化性組成物。
【請求項４】
請求項２または３に記載の硬化性組成物を硬化した硬化物。
【請求項５】
中実シリカ粒子の表面に下式（Ａ１）で表される基を有する第１の表面修飾基および下式（Ａ２）で表される基を有する第２の表面修飾基を有する、表面修飾シリカ粒子。
ＣＨ２＝ＣＲ１Ｃ（Ｏ）−Ｘ−（ＣＨ２）ａ−ＳｉＲ２ｂ（−＊）３−ｂ    （Ａ１）
ただし、＊はＳｉの結合手であり、Ｒ１は水素原子またはメチル基であり、Ｒ２は水素原子または炭素数１〜４の炭化水素基であり、Ｘは−Ｏ−または−ＮＨ−であり、ａは２〜７の整数であり、ｂは０〜２の整数であり、ｂが２の場合の２つのＲ２は、同一であってもよく、異なってもよい。
ＣｎＦｍＨ２ｎ＋１−ｍ−ＳｉＲ４ｃ（−＊）３−ｃ    （Ａ２）
ただし、＊はＳｉの結合手であり、Ｒ４は水素原子または炭素数１〜４の炭化水素基であり、ｎは１〜２０の整数であり、ｍは３以上（２ｎ＋１）以下の整数であり、ｃは０〜２の整数であり、ｃが２の場合の２つのＲ４は、同一であってもよく、異なってもよい。
【請求項６】
下式（Ａ１０）で表される化合物および下式（Ａ２０）で表される化合物によって中実シリカ粒子の表面を表面処理する、表面修飾シリカ粒子の製造方法。
ＣＨ２＝ＣＲ１Ｃ（Ｏ）−Ｘ−（ＣＨ２）ａ−ＳｉＲ２ｂ（ＯＲ３）３−ｂ    （Ａ１０）
ただし、Ｒ１は水素原子またはメチル基であり、Ｒ２は水素原子または炭素数１〜４の炭化水素基であり、Ｒ３は、水素原子または炭素数１〜１０の炭化水素基であり、Ｘは−Ｏ−または−ＮＨ−であり、ａは２〜７の整数であり、ｂは０〜２の整数であり、ｂが２の場合の２つのＲ２は、同一であってもよく、異なってもよく、ｂが０または１の場合の３つまたは２つのＲ３は、同一であってもよく、異なってもよい。
ＣｎＦｍＨ２ｎ＋１−ｍ−ＳｉＲ４ｃ（ＯＲ５）３−ｃ    （Ａ２０）
ただし、Ｒ４は水素原子または炭素数１〜４の炭化水素基であり、Ｒ５は、水素原子または炭素数１〜１０の炭化水素基であり、ｎは１〜２０の整数であり、ｍは３以上（２ｎ＋１）以下の整数であり、ｃは０〜２の整数であり、ｃが２の場合の２つのＲ４は、同一であってもよく、異なってもよく、ｃが０または１の場合の３つまたは２つのＲ５は、同一であってもよく、異なってもよい。
【請求項７】
前記式（Ａ１０）で表される化合物および前記式（Ａ２０）で表される化合物の合計１００質量％のうち、前記式（Ａ１０）で表される化合物が２〜６１質量％であり、前記式（Ａ２０）で表される化合物が３９〜９８質量％である、請求項６に記載の表面修飾シリカ粒子の製造方法。
【発明の詳細な説明】
【技術分野】
【０００１】
本発明は、表面修飾シリカ粒子を含む分散液および硬化性組成物、硬化性組成物を硬化した硬化物、ならびに表面修飾シリカ粒子およびその製造方法に関する。
【背景技術】
【０００２】
硬化性組成物を硬化した硬化物は、（ｉ）インプリント法、注型成形法等によって硬化性組成物から様々な形状の硬化物を短時間で形成できる、（ｉｉ）ガラスに比べ割れにくい、（ｉｉｉ）ガラスに比べ軽量である、等の利点を有することから、ガラスに代わる光学部材用の材料として注目されている。従来熱可塑性樹脂も同様の理由から使用されてきたが射出成型プロセスにおけるスプール、ランナーによる歩留まりの悪さが指摘されている。
【０００３】
光学部材、特にレンズには、色収差を低減することが求められることがある。そのため、硬化性組成物としては、アッベ数が高く、かつ透明性が高い硬化物を得ることができるものが求められることがある。
【０００４】
アッベ数が高く、透明性に優れる硬化物を得ることができる硬化性組成物としては、たとえば、下記のものが提案されている。
（１）（メタ）アクリロイル基および長鎖のアルキレン基を有するアルコキシシラン化合物ならびにフルオロアルキル基を有するアルコキシシラン化合物でシリカ粒子を表面処理してなる表面修飾シリカ粒子と、（メタ）アクリロイルオキシ基を３つ有し、かつ環構造を有しない化合物と、（メタ）アクリロイルオキシ基を１つ有し、かつ脂環式構造を有する化合物と、重合開始剤とを含む硬化性組成物（特許文献１）。
【先行技術文献】
【特許文献】
【０００５】
【特許文献１】特開２０１４−２３４４５８号公報
【発明の概要】
【発明が解決しようとする課題】
【０００６】
しかし、（１）の硬化性組成物を硬化した硬化物であっても、アッベ数の高さは不充分である。
硬化性組成物や硬化物のアッベ数を高めるためには、アッベ数の高い化合物として、フッ素原子含有率が高い含フッ素化合物を混合することが考えられる。しかし、（１）の硬化性組成物における表面修飾シリカ粒子は、含フッ素化合物との相溶性が悪い。そのため、表面修飾シリカ粒子が含フッ素化合物に均一に分散しにくく、硬化物の透明性が低下する。
【０００７】
本発明は、アッベ数が高く、透明性に優れる分散液；アッベ数が高く、透明性に優れる硬化物を得ることができる硬化性組成物；アッベ数が高く、透明性に優れる硬化物；（メタ）アクリロイル基含有表面修飾基およびフルオロアルキル基含有表面修飾基を表面に有する表面修飾シリカ粒子であって、フッ素原子含有率が高い液体の含フッ素化合物に分散しやすい表面修飾シリカ粒子およびその製造方法を提供する。
【課題を解決するための手段】
【０００８】
本発明は、下記の態様を有する。
＜１＞中実シリカ粒子の表面に下式（Ａ１）で表される基を有する第１の表面修飾基および下式（Ａ２）で表される基を有する第２の表面修飾基を有する表面修飾シリカ粒子と；フッ素原子含有率が２０質量％以上であり、２５℃において液体である含フッ素化合物とを含み；前記表面修飾シリカ粒子と前記含フッ素化合物との合計１００質量％のうち、前記表面修飾シリカ粒子が１〜９０質量％であり、前記含フッ素化合物が１０〜９９質量％である、分散液。
ＣＨ２＝ＣＲ１Ｃ（Ｏ）−Ｘ−（ＣＨ２）ａ−ＳｉＲ２ｂ（−＊）３−ｂ    （Ａ１）
ただし、＊はＳｉの結合手であり、Ｒ１は水素原子またはメチル基であり、Ｒ２は水素原子または炭素数１〜４の炭化水素基であり、Ｘは−Ｏ−または−ＮＨ−であり、ａは２〜７の整数であり、ｂは０〜２の整数であり、ｂが２の場合の２つのＲ２は、同一であってもよく、異なってもよい。
ＣｎＦｍＨ２ｎ＋１−ｍ−ＳｉＲ４ｃ（−＊）３−ｃ    （Ａ２）
ただし、＊はＳｉの結合手であり、Ｒ４は水素原子または炭素数１〜４の炭化水素基であり、ｎは１〜２０の整数であり、ｍは３以上（２ｎ＋１）以下の整数であり、ｃは０〜２の整数であり、ｃが２の場合の２つのＲ４は、同一であってもよく、異なってもよい。
＜２＞中実シリカ粒子の表面に前記式（Ａ１）で表される基を有する第１の表面修飾基および前記式（Ａ２）で表される基を有する第２の表面修飾基を有する表面修飾シリカ粒子（Ａ）と；フッ素原子含有率が２０質量％以上であり、かつ（メタ）アクリロイル基を１つ以上有する化合物（Ｂ）（ただし、前記粒子（Ａ）を除く。）と；重合開始剤（Ｄ）とを含み；すべての（メタ）アクリロイル基を有する化合物（前記粒子（Ａ）を含む。）の合計１００質量％のうち、前記粒子（Ａ）が、１〜９０質量％であり、前記化合物（Ｂ）が、１０〜９９質量％であり；すべての（メタ）アクリロイル基を有する化合物（前記粒子（Ａ）を含む。）の合計１００質量部に対して、前記重合開始剤（Ｄ）が、０．０１〜１０質量部である、硬化性組成物。
＜３＞（メタ）アクリロイル基を１つ以上有する化合物（Ｃ）（ただし、前記粒子（Ａ）および前記化合物（Ｂ）を除く。）をさらに含み；すべての（メタ）アクリロイル基を有する化合物（前記粒子（Ａ）を含む。）の合計１００質量％のうち、前記粒子（Ａ）が、１〜８９質量％であり、前記化合物（Ｂ）が、１０〜９８質量％であり、前記化合物（Ｃ）が、１〜５０質量％である、＜２＞の硬化性組成物。
＜４＞前記＜２＞または＜３＞に記載の硬化性組成物を硬化した硬化物。
＜５＞中実シリカ粒子の表面に前記式（Ａ１）で表される基を有する第１の表面修飾基および前記式（Ａ２）で表される基を有する第２の表面修飾基を有する、表面修飾シリカ粒子。
＜６＞下式（Ａ１０）で表される化合物および下式（Ａ２０）で表される化合物によって中実シリカ粒子の表面を表面処理する、表面修飾シリカ粒子の製造方法。
ＣＨ２＝ＣＲ１Ｃ（Ｏ）−Ｘ−（ＣＨ２）ａ−ＳｉＲ２ｂ（ＯＲ３）３−ｂ    （Ａ１０）
ただし、Ｒ１は水素原子またはメチル基であり、Ｒ２は水素原子または炭素数１〜４の炭化水素基であり、Ｒ３は、水素原子または炭素数１〜１０の炭化水素基であり、Ｘは−Ｏ−または−ＮＨ−であり、ａは２〜７の整数であり、ｂは０〜２の整数であり、ｂが２の場合の２つのＲ２は、同一であってもよく、異なってもよく、ｂが０または１の場合の３つまたは２つのＲ３は、同一であってもよく、異なってもよい。
ＣｎＦｍＨ２ｎ＋１−ｍ−ＳｉＲ４ｃ（ＯＲ５）３−ｃ    （Ａ２０）
ただし、Ｒ４は水素原子または炭素数１〜４の炭化水素基であり、Ｒ５は、水素原子または炭素数１〜１０の炭化水素基であり、ｎは１〜２０の整数であり、ｍは３以上（２ｎ＋１）以下の整数であり、ｃは０〜２の整数であり、ｃが２の場合の２つのＲ４は、同一であってもよく、異なってもよく、ｃが０または１の場合の３つまたは２つのＲ５は、同一であってもよく、異なってもよい。
＜７＞前記式（Ａ１０）で表される化合物および前記式（Ａ２０）で表される化合物の合計１００質量％のうち、前記式（Ａ１０）で表される化合物が２〜６１質量％であり、前記式（Ａ２０）で表される化合物が３９〜９８質量％である、＜６＞の表面修飾シリカ粒子の製造方法。
【発明の効果】
【０００９】
本発明の分散液は、アッベ数が高く、透明性に優れる。
本発明の硬化性組成物によれば、アッベ数が高く、透明性に優れる硬化物を得ることができる。
本発明の硬化物は、アッベ数が高く、透明性に優れる。
本発明の表面修飾シリカ粒子は、（メタ）アクリロイル基含有表面修飾基およびフルオロアルキル基含有表面修飾基を表面に有する表面修飾シリカ粒子であって、フッ素原子含有率が高い液体の含フッ素化合物に分散しやすい。
本発明の表面修飾シリカ粒子の製造方法によれば、（メタ）アクリロイル基含有表面修飾基およびフルオロアルキル基含有表面修飾基を表面に有する表面修飾シリカ粒子であって、フッ素原子含有率が高い液体の含フッ素化合物に分散しやすい表面修飾シリカ粒子を製造できる。
【発明を実施するための形態】
【００１０】
本明細書において、式（Ａ１０）で表される化合物を化合物（Ａ１０）とも記す。他の式で表される化合物についても同様に記す。
「（メタ）アクリロイル基」とは、アクリロイル基およびメタクリロイル基の総称である。
「（メタ）アクリレート」とは、アクリレートおよびメタクリレートの総称である。
「（メタ）アクリル酸」とは、アクリル酸およびメタクリル酸の総称である。
「光」とは、紫外線、可視光線、赤外線、電子線および放射線の総称である。
【００１１】
＜表面修飾シリカ粒子＞
本発明の表面修飾シリカ粒子は、中実シリカ粒子の表面に後述する第１の表面修飾基および第２の表面修飾基を有するものである。
本発明の表面修飾シリカ粒子は、１種を単独で用いてもよく、中実シリカ粒子や表面修飾基が異なる２種以上を併用してもよい。
【００１２】
本発明の表面修飾シリカ粒子のメディアン径は、１〜１０００ｎｍが好ましく、１〜１００ｎｍがより好ましい。本発明の表面修飾シリカ粒子のメディアン径が前記下限値以上であれば、ハンドリング性がよく、また、一次粒子が凝集しにくく単分散させやすい。本発明の表面修飾シリカ粒子のメディアン径が前記上限値以下であれば、硬化物の透明性がさらに優れる。
本発明の表面修飾シリカ粒子のメディアン径は、動的光散乱法による粒度分布測定器を用いて求める。
【００１３】
（中実シリカ粒子）
中実シリカ粒子としては、通常のシリカ粒子が挙げられる。中実シリカ粒子は、ケイ素と他の元素（アルミニウム、マグネシウム、亜鉛等）との複合酸化物粒子であってもよい。
【００１４】
表面修飾前の中実シリカ粒子のメディアン径は、１〜１０００ｎｍが好ましく、１〜１００ｎｍがより好ましい。中実シリカ粒子のメディアン径が前記下限値以上であれば、ハンドリング性がよく、また、一次粒子が凝集しにくく単分散させやすい。中実シリカ粒子のメディアン径が前記上限値以下であれば、硬化物の透明性がさらに優れる。
中実シリカ粒子のメディアン径は、動的光散乱法による粒度分布測定器を用いて求める。
【００１５】
（第１の表面修飾基）
第１の表面修飾基は、下式（Ａ１）で表される基を有する表面修飾基である。
ＣＨ２＝ＣＲ１Ｃ（Ｏ）−Ｘ−（ＣＨ２）ａ−ＳｉＲ２ｂ（−＊）３−ｂ    （Ａ１）
【００１６】
＊は、Ｓｉの結合手である。
Ｒ１は、水素原子またはメチル基である。
Ｒ２は、水素原子または炭素数１〜４の炭化水素基である。炭化水素基としては、アルキル基が好ましく、直鎖のアルキル基がより好ましい。アルキル基としては、後述する化合物（Ａ１０）の取扱性の点から、メチル基またはエチル基が好ましく、化合物（Ａ１０）の入手しやすさの点から、メチル基が特に好ましい。
Ｘは、−Ｏ−または−ＮＨ−であり、化合物（Ａ１０）の入手のしやすさの点から、−Ｏ−が特に好ましい。
ａは、２〜７の整数であり、２〜３の整数が好ましく、化合物（Ａ１０）の入手のしやすさの点から、３が特に好ましい。
ｂは、０〜２の整数であり、化合物（Ａ１０）の反応性の点から、０〜１の整数が好ましく、０が特に好ましい。ｂが２の場合の２つのＲ２は、同一であってもよく、異なってもよい。
【００１７】
式（Ａ１）で表される基としては、下記の基が挙げられる。
ＣＨ２＝Ｃ（ＣＨ３）Ｃ（Ｏ）Ｏ（ＣＨ２）３Ｓｉ（ＣＨ３）（−＊）２、
ＣＨ２＝Ｃ（ＣＨ３）Ｃ（Ｏ）Ｏ（ＣＨ２）３Ｓｉ（−＊）３、
ＣＨ２＝ＣＨＣ（Ｏ）Ｏ（ＣＨ２）３Ｓｉ（−＊）３、
ＣＨ２＝Ｃ（ＣＨ３）Ｃ（Ｏ）ＮＨ（ＣＨ２）３Ｓｉ（−＊）３、
ＣＨ２＝ＣＨＣ（Ｏ）ＮＨ（ＣＨ２）３Ｓｉ（−＊）３等。
【００１８】
（第２の表面修飾基）
第２の表面修飾基は、下式（Ａ２）で表される基を有する表面修飾基である。
ＣｎＦｍＨ２ｎ＋１−ｍ−ＳｉＲ４ｃ（−＊）３−ｃ    （Ａ２）
【００１９】
＊は、Ｓｉの結合手である。
Ｒ４は、水素原子または炭素数１〜４の炭化水素基である。炭化水素基としては、アルキル基が好ましく、直鎖のアルキル基がより好ましい。アルキル基としては、後述する化合物（Ａ２０）の取扱性の点から、メチル基またはエチル基が好ましく、化合物（Ａ２０）の入手しやすさの点から、メチル基が特に好ましい。
ｎは、１〜２０の整数であり、フッ素原子含有率が高い含フッ素化合物との相溶性の点から、３〜２０の整数が好ましく、環境への影響が少なく、かつ化合物（Ａ２０）の入手しやすさの点から、３〜１０が特に好ましい。
ｍは、３以上（２ｎ＋１）以下の整数である。ｍが３以上であれば、フッ素原子含有率が高い含フッ素化合物との相溶性がよくなる。ｎが３以上の整数の場合、ｍは、化合物（Ａ２０）の入手しやすさの点から、（２ｎ−３）以下の整数が好ましい。
ｃは、０〜２の整数であり、化合物（Ａ２０）の反応性の点から、０〜１の整数が好ましく、０が特に好ましい。ｃが２の場合の２つのＲ４は、同一であってもよく、異なってもよい。
【００２０】
式（Ａ２）で表される基としては、下記の基が挙げられる。
ＣＦ３（ＣＨ２）２Ｓｉ（−＊）３、
ＣＦ３（ＣＦ２）３（ＣＨ２）２Ｓｉ（−＊）３、
ＣＦ３（ＣＦ２）５（ＣＨ２）２Ｓｉ（−＊）３、
ＣＦ３（ＣＦ２）７（ＣＨ２）２Ｓｉ（−＊）３等。
【００２１】
（表面修飾シリカ粒子の組成）
中実シリカ粒子の割合は、表面修飾シリカ粒子１００質量％のうち、２０〜８４質量％が好ましく、３０〜７５質量％がより好ましい。中実シリカ粒子の割合が前記範囲の下限値以上であれば、アッベ数を高くできる。中実シリカ粒子の割合が前記範囲の上限値以下であれば、含フッ素化合物との相溶性がよくなる。
【００２２】
表面修飾有機成分（第１の表面修飾基と第２の表面修飾基との合計）の割合は、表面修飾シリカ粒子１００質量％のうち、１６〜８０質量％が好ましく、２５〜７０質量％がより好ましい。表面修飾有機成分の割合が前記範囲の下限値以上であれば、含フッ素化合物との相溶性がよくなる。表面修飾有機成分の割合が前記範囲の上限値以下であれば、アッベ数を高くできる。
【００２３】
第１の表面修飾基の割合は、表面修飾シリカ粒子１００質量％のうち、１〜２５質量％が好ましく、５〜２０質量％がより好ましい。第１の表面修飾基の割合が前記範囲の下限値以上であれば、本発明の表面修飾シリカ粒子を含む硬化性組成物の硬化性に優れる。第１の表面修飾基の割合が前記範囲の上限値以下であれば、本発明の表面修飾シリカ粒子と、フッ素原子含有率が高い液体の含フッ素化合物との相溶性に優れる。
【００２４】
第２の表面修飾基の割合は、表面修飾シリカ粒子１００質量％のうち、１５〜５５質量％が好ましく、２０〜５０質量％がより好ましい。第２の表面修飾基の割合が前記範囲の下限値以上であれば、本発明の表面修飾シリカ粒子を含む硬化性組成物を硬化した硬化物のアッベ数が充分に高くなる。第２の表面修飾基の割合が前記範囲の上限値以下であれば、本発明の表面修飾シリカ粒子を含む硬化性組成物の硬化性に優れる。
【００２５】
中実シリカ粒子の割合および表面修飾有機成分の割合は、熱重量測定装置を用い、表面修飾シリカ粒子について熱重量減少量（すなわち、表面修飾有機成分の量）を測定することによって求めることができる。
第１の表面修飾基の割合および第２の表面修飾基の割合は、表面修飾シリカ粒子の赤外分光スペクトル、１９Ｆ−ＮＭＲスペクトル等から各表面修飾基に特有の基の比率を求め、該比率から算出できる。
【００２６】
（作用機序）
以上説明した本発明の表面修飾シリカ粒子にあっては、第１の表面修飾基を有するため、（メタ）アクリロイル基を有する化合物および重合開始剤と併用することによって硬化物を得ることができる。
また、第２の表面修飾基を有するため、アッベ数が高い硬化物を得ることができる。
また、第１の表面修飾基におけるアルキレン基が短鎖であるため、フッ素原子含有率が高い液体の含フッ素化合物が第２の表面修飾基に接近できる。そのため、フッ素原子含有率が高い（具体的には２０質量％以上である）液体の含フッ素化合物との相溶性がよく、該含フッ素化合物に分散しやすい。
【００２７】
＜表面修飾シリカ粒子の製造方法＞
本発明の表面修飾シリカ粒子は、たとえば、化合物（Ａ１０）および化合物（Ａ２０）によって中実シリカ粒子の表面を表面処理することによって得られる。
具体的には、中実シリカ粒子および水を含む分散液に、化合物（Ａ１０）および化合物（Ａ２０）を添加することによって、触媒の存在下に化合物（Ａ１０）および化合物（Ａ２０）を加水分解し、化合物（Ａ１０）および化合物（Ａ２０）の加水分解物を中実シリカ粒子の表面の水酸基に反応させる。
【００２８】
化合物（Ａ１０）および化合物（Ａ２０）によって中実シリカ粒子の表面を表面処理して１次被覆された表面修飾シリカ粒子を得た後、１次被覆された表面修飾シリカ粒子の表面を化合物（Ａ２０）によってさらに表面処理し、２次被覆された表面修飾シリカ粒子を得てもよい。２次被覆された表面修飾シリカ粒子は、含フッ素化合物との相溶性にさらに優れる。
【００２９】
（中実シリカ粒子の分散液）
中実シリカ粒子の分散液としては、通常のシリカゾルが用いられる。中実シリカ粒子の分散液は、ケイ素と他の元素（アルミニウム、マグネシウム、亜鉛等）との複合酸化物粒子の分散液であってもよい。
中実シリカ粒子は、１種を単独で用いてもよく、２種以上を併用してもよい。
【００３０】
分散媒としては、水、または水と水溶性有機溶媒（アルコール等）との混合溶媒が用いられる。
中実シリカ粒子の濃度は、中実シリカ粒子の分散液１００質量％のうち、１〜６０質量％が好ましく、５〜４０質量％がより好ましく、１０〜２０質量％がさらに好ましい。
【００３１】
（化合物（Ａ１０））
化合物（Ａ１０）は、下式で表される化合物である。
ＣＨ２＝ＣＲ１Ｃ（Ｏ）−Ｘ−（ＣＨ２）ａ−ＳｉＲ２ｂ（ＯＲ３）３−ｂ    （Ａ１０）
【００３２】
Ｒ１、Ｒ２、Ｘ、ａ、ｂは、式（Ａ１）で説明したとおりである。
Ｒ３は、水素原子または炭素数１〜１０の炭化水素基である。炭化水素基としては、アルキル基が好ましく、直鎖のアルキル基がより好ましい。アルキル基としては、化合物（Ａ１０）の取扱性の点、および化合物（Ａ１０）の入手しやすさの点から、メチル基またはエチル基が好ましい。ｂが０または１の場合の３つまたは２つのＲ３は、同一であってもよく、異なってもよい。
【００３３】
化合物（Ａ１０）としては、３−メタクリロイルオキシプロピルメチルジメトキシシラン、３−メタクリロイルオキシプロピルトリメトキシシラン、３−メタクリロイルオキシプロピルメチルジエトキシシラン、３−メタクリロイルオキシプロピルトリエトキシシラン、３−アクリロイルオキシプロピルトリメトキシシラン、３−（イソプロペニルカルボニルアミノ）プロピルトリメトキシシラン、３−（ビニルカルボニルアミノ）プロピルトリメトキシシラン等が挙げられる。
化合物（Ａ１０）は、１種を単独で用いてもよく、２種以上を併用してもよい。
【００３４】
化合物（Ａ１０）の割合は、化合物（Ａ１０）および化合物（Ａ２０）の合計１００質量％のうち、２〜６１質量％が好ましく、８〜４８質量％がより好ましい。化合物（Ａ１０）の割合が前記範囲の下限値以上であれば、本発明の表面修飾シリカ粒子を含む硬化性組成物の硬化性に優れる。化合物（Ａ１０）の割合が前記範囲の上限値以下であれば、本発明の表面修飾シリカ粒子と、フッ素原子含有率が高い液体の含フッ素化合物との相溶性に優れる。
【００３５】
（化合物（Ａ２０））
化合物（Ａ２０）は、下式で表される化合物である。
ＣｎＦｍＨ２ｎ＋１−ｍ−ＳｉＲ４ｃ（ＯＲ５）３−ｃ    （Ａ２０）
【００３６】
Ｒ４、ｎ、ｍ、ｃは、式（Ａ２）で説明したとおりである。
Ｒ５は、水素原子または炭素数１〜１０の炭化水素基である。炭化水素基としては、アルキル基が好ましく、直鎖のアルキル基がより好ましい。アルキル基としては、化合物（Ａ２０）の取扱性の点、および化合物（Ａ２０）の入手しやすさの点から、メチル基またはエチル基が好ましい。ｃが０または１の場合の３つまたは２つのＲ５は、同一であってもよく、異なってもよい。
【００３７】
化合物（Ａ２０）としては、トリフルオロプロピルトリメトキシシラン、ノナフルオロヘキシルトリメトキシシラン、トリデカフルオロオクチルトリメトキシシラン、ヘプタデカフルオロデシルトリメトキシシラン、トリフルオロプロピルトリエトキシシラン、ノナフルオロヘキシルトリエトキシシラン、トリデカフルオロオクチルトリエトキシシラン、ヘプタデカフルオロデシルトリエトキシシラン等が挙げられる。
化合物（Ａ２０）は、１種を単独で用いてもよく、２種以上を併用してもよい。適当な化合物（Ａ２０）を２種以上併用することで、化合物（Ａ２０）の１種を単独で用いる場合よりも、含フッ素化合物との相溶性が向上する。
【００３８】
化合物（Ａ２０）の割合は、化合物（Ａ１０）および化合物（Ａ２０）の合計１００質量％のうち、３９〜９８質量％が好ましく５２〜９２質量％がより好ましい。化合物（Ａ２０）の割合が前記範囲の下限値以上であれば、本発明の表面修飾シリカ粒子を含む硬化性組成物を硬化した硬化物のアッベ数が充分に高くなる。化合物（Ａ２０）の割合が前記範囲の上限値以下であれば、本発明の表面修飾シリカ粒子を含む硬化性組成物の硬化性に優れる。
表面修飾シリカ粒子を２次被覆した場合は、化合物（Ａ２０）の割合は、１次被覆および２次被覆に用いた化合物（Ａ２０）の合計の割合とする。
【００３９】
化合物（Ａ１０）および化合物（Ａ２０）の合計量は、中実シリカ粒子１００質量部に対して、６５〜１３６０質量部が好ましく、１１３〜７９３質量部がより好ましい。
表面修飾シリカ粒子を２次被覆した場合は、化合物（Ａ２０）の量は、１次被覆および２次被覆に用いた化合物（Ａ２０）の合計の量とする。
【００４０】
（触媒）
触媒としては、酸触媒、塩基性触媒、イオン交換樹脂等が挙げられる。
酸触媒としては、塩酸、硝酸、酢酸、硫酸、燐酸、スルホン酸、メタンスルホン酸、ｐ−トルエンスルホン酸等が挙げられる。
塩基性触媒としては、水酸化ナトリウム、水酸化カリウム、アンモニア、トリエチルアミン等が挙げられる。
【００４１】
表面処理の際の温度は、５０〜２００℃が好ましく、８０〜１５０℃がより好ましい。分散媒が水の場合は、還流することが好ましい。
表面処理の時間は、温度、濃度等によって適宜決定すればよく、特に限定されないが、１〜２４時間が好ましく、３〜１２時間がより好ましい。
【００４２】
（作用機序）
以上説明した本発明の表面修飾シリカ粒子の製造方法にあっては、化合物（Ａ１０）および化合物（Ａ２０）によって中実シリカ粒子の表面を表面処理しているため、第１の表面修飾基および第２の表面修飾基を表面に有する表面修飾シリカ粒子を製造できる。
また、化合物（Ａ１０）におけるアルキレン基が短鎖であるため、フッ素原子含有率が高い（具体的には２０質量％以上である）液体の含フッ素化合物との相溶性がよく、該含フッ素化合物に分散しやすい表面修飾シリカ粒子を製造できる。
【００４３】
＜表面修飾シリカ粒子の分散液＞
本発明の分散液は、本発明の表面修飾シリカ粒子と、フッ素原子含有率（以下、Ｆ含有率とも記す。）が２０質量％以上であり、２５℃において液体である含フッ素化合物とを含む。
本発明の分散液は、必要に応じて含フッ素化合物以外の他の有機溶媒、添加剤を含んでいてもよい。
【００４４】
（含フッ素化合物）
２５℃において液体である含フッ素化合物は、本発明の表面修飾シリカ粒子を分散させる分散媒として機能する。
【００４５】
含フッ素化合物のＦ含有率は、２０質量％以上であり、２５〜８０質量％が好ましく、３０〜７０質量％がより好ましい。含フッ素化合物のＦ含有率が前記範囲の下限値以上であれば、本発明の分散液のアッベ数が充分に高くなる。含フッ素化合物のＦ含有率が前記範囲の上限値以下であれば、本発明の表面修飾シリカ粒子が均一に分散しやすい。
【００４６】
含フッ素化合物としては、含フッ素有機溶媒、後述する化合物（Ｂ）等が挙げられる。
含フッ素有機溶媒としては、ハイドロフルオロアルカン、クロロフルオロカーボン、ハイドロクロロフルオロカーボン、ハイドロフルオロモノエーテル、パーフルオロモノエーテル、ペルフルオロアルカン、ペルフルオロポリエーテル、ペルフルオロアミン、フッ素原子含有アルケン、フッ素原子含有芳香族溶媒、フッ素原子含有ケトン、フッ素原子含有エステル等が挙げられる。市販品としては、たとえば、旭硝子社製のアサヒクリン（登録商標）ＡＫ−２２５（ＣＦ３ＣＦ２ＣＨＣｌ２）、ＡＣ−２０００（ＣＦ３ＣＦ２ＣＦ２ＣＦ２ＣＦ２ＣＨＦ２）、ＡＣ−６０００（ＣＦ３ＣＦ２ＣＦ２ＣＦ２ＣＦ２ＣＦ２ＣＨ２ＣＨ３）、ＡＥ−３０００（ＣＦ３ＣＨ２ＯＣＦ２ＣＨＦ２）；住友スリーエム社製のＮｏｖｅｃ（登録商標）７１００（Ｃ４Ｆ９ＯＣＨ３）、７２００（Ｃ４Ｆ９ＯＣ２Ｈ５）、７３００（Ｃ２Ｆ５ＣＦ（ＯＣＨ３）ＣＦ（ＣＦ３）２）；三井・デュポンフロロケミカル社製のバートレル（登録商標）ＸＦ（ＣＦ３ＣＨＦＣＨＦＣ２Ｆ５）、ＭＣＡ、ＸＨ；日本ゼオン社製のゼオローラ（登録商標）Ｈ（ヘプタフルオロシクロペンタン）等が挙げられる。これらの化合物はいずれもＦ含有率は２０質量％以上である。
【００４７】
（他の有機溶媒）
他の有機溶媒としては、高極性でないものが好ましい。他の有機溶媒としては、メチルエチルケトン、メチルイソブチルケトン、トルエン、ヘキサン等が挙げられる。
【００４８】
（添加剤）
添加剤としては、界面活性剤、酸化防止剤、チクソトロピック剤、消泡剤、ゲル化防止剤、樹脂等が挙げられる。
【００４９】
界面活性剤としては、ＡＧＣセイミケミカル社製のサーフロン（登録商標）Ｓ−２４３、Ｓ−３８６、Ｓ−４２０、Ｓ−６１１、Ｓ−６５１、Ｓ−３９３、ＫＨ−２０等；住友スリーエム社製のフロラードＦＣ−１７０、ＦＣ−４３０等；ＤＩＣ社製のメガファック（登録商標）Ｆ−５５２、Ｆ−５５３、Ｆ−５５４、Ｆ−５５６等が挙げられる。
酸化防止剤としては、ＢＡＳＦ社製のＩＲＧＡＮＯＸ（登録商標）１０７６、１１３５、１０３５、１０９８、１０１０、１５２０Ｌ等が挙げられる。酸化防止剤を添加することによって、耐熱性が向上し、黄変しにくくなる。
【００５０】
チクソトロピック剤としては、楠本化成社製のＤＩＳＰＡＲＬＯＮ（登録商標）３０８、３０１、６５００、６７００等が挙げられる。チクソトロピック剤を添加することによって、静置時における硬化性組成物の液だれを抑止したり、硬化性組成物を増粘したりできる。
消泡剤としては、フルオロシリコーン類（トリメチル末端トリフルオロプロピルメチルシロキサン等）、シリコーンオイル等が挙げられる。
【００５１】
ゲル化防止剤としては、ヒドロキノン、ヒドロキノンモノメチルエーテル、４−ｔｅｒｔ−ブチルカテコール、３，５−ジブチル−４−ヒドロキシトルエン、ＢＡＳＦ社製のＩＲＧＡＳＴＡＢ（登録商標）ＵＶ１０、ＵＶ２２等が挙げられる。ゲル化防止剤を添加することによって、硬化時に照射する光量によって硬化と未硬化の領域を制御することが容易になる。
樹脂としては、フッ素樹脂等が挙げられる。樹脂を添加することによって、硬化収縮を抑制したり、熱膨張を抑制したり、機械強度を付与したりできる。
【００５２】
（分散液の各成分の割合）
表面修飾シリカ粒子の割合は、表面修飾シリカ粒子と含フッ素化合物との合計１００質量％のうち、１〜９０質量％であり、３〜８５質量％が好ましく、５〜８０質量％がより好ましい。表面修飾シリカ粒子の割合が前記範囲の下限値以上であれば、本発明の分散液のアッベ数が高くなる。表面修飾シリカ粒子の割合が前記範囲の上限値以下であれば、他の成分との相溶性がよく、本発明の分散液において表面修飾シリカ粒子が均一に分散しやすく、本発明の分散液の透明性に優れる。
【００５３】
含フッ素化合物の割合は、表面修飾シリカ粒子と含フッ素化合物との合計１００質量％のうち、１０〜９９質量％であり、１５〜９７質量％が好ましく、２０〜９５質量％がより好ましい。含フッ素化合物の割合が前記範囲の下限値以上であれば、本発明の分散液のアッベ数が充分に高くなる。含フッ素化合物の割合が前記範囲の上限値以下であれば、他の成分との相溶性がよく、本発明の分散液の透明性に優れる。
【００５４】
他の有機溶媒の添加量は、本発明の効果を損なわない範囲であればよく、表面修飾シリカ粒子と含フッ素化合物との合計１００質量部に対して、５質量部以下が好ましく、３質量部以下がより好ましい。
添加剤等の他の成分の合計の添加量は、本発明の効果を損なわない範囲であればよく、表面修飾シリカ粒子と含フッ素化合物との合計１００質量部に対して、５質量部以下が好ましく、３質量部以下がより好ましい。
【００５５】
分散液の下式（Ｉ）から求めたアッベ数は、５８以上が好ましく、６０以上がより好ましい。アッベ数が前記範囲の下限値以上であれば、色収差が発生しにくい。アッベ数は高ければ高いほどよく、上限は特に限定されないが、有機物であることを考慮すると７０程度である。
νＤ＝（ｎＤ−１）／（ｎＦ−ｎＣ）    （Ｉ）
ただし、νＤは、アッベ数であり、ｎＤは、波長５８９ｎｍの光に対する屈折率であり、ｎＦは、波長４８６ｎｍの光に対する屈折率であり、ｎＣは、波長６５６ｎｍの光に対する屈折率である。
【００５６】
分散液の波長６００ｎｍの光の透過率は、４０％以上が好ましく、４５％以上がより好ましい。分散液の波長６００ｎｍの光の透過率が前記下限値以上であれば、透明性がさらに優れる。
分散液の波長６００ｎｍの光の透過率は、光路長１０ｍｍの石英セル中の分散液についてＪＩＳ  Ｋ  ７３６１：１９９７（ＩＳＯ  １３４６８−１：１９９６）に記載された方法によって波長６００ｎｍの光を用いて２５℃で測定される。
【００５７】
（分散液の製造方法）
本発明の分散液は、本発明の表面修飾シリカ粒子と含フッ素化合物とを混合することによって得られる。本発明の表面修飾シリカ粒子は、粉体の状態であってもよく、含フッ素化合物以外の他の有機溶媒に分散された分散液の状態であってもよい。
【００５８】
（作用機序）
以上説明した本発明の分散液にあっては、第２の表面修飾基を表面に有する表面修飾シリカ粒子と、Ｆ含有率が２０質量％以上である含フッ素化合物とを含むため、アッベ数が高い。
また、Ｆ含有率が高い液体の含フッ素化合物との相溶性がよく、該含フッ素化合物に分散しやすい表面修飾シリカ粒子を含むため、透明性に優れる。
【００５９】
＜硬化性組成物＞
本発明の硬化性組成物は、本発明の表面修飾シリカ粒子（以下、表面修飾シリカ粒子（Ａ）とも記す。）と、化合物（Ｂ）と、重合開始剤（Ｄ）とを必須成分として含む。
本発明の硬化性組成物は、必要に応じて化合物（Ｃ）、添加剤、溶剤等を含んでいてもよい。
【００６０】
本発明の硬化性組成物の２５℃における粘度は、１０〜１５０００ｍＰａ・ｓが好ましく、１００〜１２０００ｍＰａ・ｓがより好ましい。硬化性組成物の粘度が前記範囲内であれば、特別な操作（たとえば、硬化性組成物を高温に加熱して低粘度にする操作等）を行うことなく、硬化性組成物をインプリント用のモールドに容易に接触させたり、注型成形用のモールドに容易に注入したりできる。また、硬化性組成物が基材の表面から流れ出すことなく、硬化性組成物を簡便に基材の表面に塗布できる。
【００６１】
（化合物（Ｂ））
化合物（Ｂ）は、Ｆ含有率が２０質量％以上であり、かつ（メタ）アクリロイル基を１つ以上有するものである。
【００６２】
化合物（Ｂ）のＦ含有率は、２０質量％以上であり、２５〜６０質量％が好ましく、３０〜７０質量％がより好ましい。化合物（Ｂ）のＦ含有率が前記範囲の下限値以上であれば、硬化物のアッベ数が充分に高くなる。化合物（Ｂ）のＦ含有率が前記範囲の上限値以下であれば、他の成分との相溶性がよい。この化合物（Ｂ）には、（メタ）アクリロイルオキシ基以外の基が直鎖のフルオロアルキル基またはフルオロアルキレン基である化合物（Ｂ１）と、（メタ）アクリロイルオキシ基以外の基が分岐構造、−Ｏ−、または−ＮＨ−等を有する化合物（Ｂ２）が含まれる。
【００６３】
化合物（Ｂ）としては、他の成分との相溶性の点から、フルオロ（メタ）アクリレートが好ましい。
フルオロ（メタ）アクリレートとしては、下記の化合物が挙げられる。下記の化合物は、いずれもＦ含有率が２０質量％以上である。
化合物（Ｂ１）：
ＣＨ２＝ＣＨＣ（Ｏ）ＯＣＨ（ＣＦ３）２、
ＣＨ２＝Ｃ（ＣＨ３）Ｃ（Ｏ）ＯＣＨ（ＣＦ３）２、
ＣＨ２＝ＣＨＣ（Ｏ）Ｏ（ＣＨ２）２（ＣＦ２）１０Ｆ、
ＣＨ２＝ＣＨＣ（Ｏ）Ｏ（ＣＨ２）２（ＣＦ２）８Ｆ、
ＣＨ２＝ＣＨＣ（Ｏ）Ｏ（ＣＨ２）２（ＣＦ２）６Ｆ、
ＣＨ２＝Ｃ（ＣＨ３）Ｃ（Ｏ）Ｏ（ＣＨ２）２（ＣＦ２）１０Ｆ、
ＣＨ２＝Ｃ（ＣＨ３）Ｃ（Ｏ）Ｏ（ＣＨ２）２（ＣＦ２）８Ｆ、
ＣＨ２＝Ｃ（ＣＨ３）Ｃ（Ｏ）Ｏ（ＣＨ２）２（ＣＦ２）６Ｆ、
ＣＨ２＝ＣＨＣ（Ｏ）ＯＣＨ２（ＣＦ２）６Ｆ、
ＣＨ２＝Ｃ（ＣＨ３）Ｃ（Ｏ）ＯＣＨ２（ＣＦ２）６Ｆ、
ＣＨ２＝ＣＨＣ（Ｏ）ＯＣＨ２（ＣＦ２）７Ｆ、
ＣＨ２＝Ｃ（ＣＨ３）Ｃ（Ｏ）ＯＣＨ２（ＣＦ２）７Ｆ、
ＣＨ２＝ＣＨＣ（Ｏ）ＯＣＨ２ＣＦ２ＣＦ２Ｈ、
ＣＨ２＝ＣＨＣ（Ｏ）ＯＣＨ２（ＣＦ２ＣＦ２）２Ｈ、
ＣＨ２＝ＣＨＣ（Ｏ）ＯＣＨ２（ＣＦ２ＣＦ２）４Ｈ、
ＣＨ２＝Ｃ（ＣＨ３）Ｃ（Ｏ）ＯＣＨ２ＣＦ２ＣＦ２Ｈ、
ＣＨ２＝Ｃ（ＣＨ３）Ｃ（Ｏ）ＯＣＨ２（ＣＦ２ＣＦ２）２Ｈ、
ＣＨ２＝Ｃ（ＣＨ３）Ｃ（Ｏ）ＯＣＨ２（ＣＦ２ＣＦ２）４Ｈ、
ＣＨ２＝ＣＨＣ（Ｏ）ＯＣＨ２（ＣＦ２）４ＣＨ２ＯＣ（Ｏ）ＣＨ＝ＣＨ２、
ＣＨ２＝Ｃ（ＣＨ３）Ｃ（Ｏ）ＯＣＨ２（ＣＦ２）４ＣＨ２ＯＣ（Ｏ）Ｃ（ＣＨ３）＝ＣＨ２等。
化合物（Ｂ２）：
ＣＨ２＝ＣＨＣ（Ｏ）ＯＣＨ２ＣＨ（ＯＨ）ＣＨ２ＣＦ２ＣＦ２ＣＦ（ＣＦ３）２、
ＣＨ２＝Ｃ（ＣＨ３）Ｃ（Ｏ）ＯＣＨ２ＣＨ（ＯＨ）ＣＨ２ＣＦ２ＣＦ２ＣＦ（ＣＦ３）２、
ＣＨ２＝ＣＨＣ（Ｏ）ＯＣＨ２ＣＦ２ＯＣＦ２ＣＦ２ＯＣＦ３、
ＣＨ２＝ＣＨＣ（Ｏ）ＯＣＨ２ＣＦ２Ｏ（ＣＦ２ＣＦ２Ｏ）３ＣＦ３、
ＣＨ２＝Ｃ（ＣＨ３）Ｃ（Ｏ）ＯＣＨ２ＣＦ２ＯＣＦ２ＣＦ２ＯＣＦ３、
ＣＨ２＝Ｃ（ＣＨ３）Ｃ（Ｏ）ＯＣＨ２ＣＦ２Ｏ（ＣＦ２ＣＦ２Ｏ）３ＣＦ３、
ＣＨ２＝ＣＨＣ（Ｏ）ＯＣＨ２ＣＦ（ＣＦ３）ＯＣＦ２ＣＦ（ＣＦ３）Ｏ（ＣＦ２）３Ｆ、
ＣＨ２＝ＣＨＣ（Ｏ）ＯＣＨ２ＣＦ（ＣＦ３）Ｏ（ＣＦ２ＣＦ（ＣＦ３）Ｏ）２（ＣＦ２）３Ｆ、
ＣＨ２＝Ｃ（ＣＨ３）Ｃ（Ｏ）ＯＣＨ２ＣＦ（ＣＦ３）ＯＣＦ２ＣＦ（ＣＦ３）Ｏ（ＣＦ２）３Ｆ、
ＣＨ２＝Ｃ（ＣＨ３）Ｃ（Ｏ）ＯＣＨ２ＣＦ（ＣＦ３）Ｏ（ＣＦ２ＣＦ（ＣＦ３）Ｏ）２（ＣＦ２）３Ｆ、
ＣＨ２＝ＣＦＣ（Ｏ）ＯＣＨ２ＣＨ（ＯＨ）ＣＨ２（ＣＦ２）６ＣＦ（ＣＦ３）２、
ＣＨ２＝ＣＦＣ（Ｏ）ＯＣＨ２ＣＨ（ＣＨ２ＯＨ）ＣＨ２（ＣＦ２）６ＣＦ（ＣＦ３）２、
ＣＨ２＝ＣＦＣ（Ｏ）ＯＣＨ２ＣＨ（ＯＨ）ＣＨ２（ＣＦ２）１０Ｆ、
ＣＨ２＝ＣＦＣ（Ｏ）ＯＣＨ２ＣＨ（ＣＨ２ＯＨ）ＣＨ２（ＣＦ２）１０Ｆ、
ＣＨ２＝ＣＨＣ（Ｏ）ＯＣＨ２ＣＦ２（ＯＣＦ２ＣＦ２）ｐＯＣＦ２ＣＨ２ＯＣ（Ｏ）ＣＨ＝ＣＨ２（ただし、ｐは１〜２０の整数である。）、
ＣＨ２＝Ｃ（ＣＨ３）Ｃ（Ｏ）ＯＣＨ２ＣＦ２（ＯＣＦ２ＣＦ２）ｐＯＣＦ２ＣＨ２ＯＣ（Ｏ）Ｃ（ＣＨ３）＝ＣＨ２（ただし、ｐは１〜２０の整数である。）、
ＣＨ２＝ＣＨＣ（Ｏ）Ｏ（ＣＨ２）２ＮＨＣ（Ｏ）ＯＣＨ２（ＣＦ２）３ＯＣＦＨＣＦ２Ｏ（ＣＨ２）２ＯＣＦ２ＣＦＨＯ（ＣＦ２）３ＣＨ２ＯＣ（Ｏ）ＮＨ（ＣＨ２）２ＯＣ（Ｏ）ＣＨ＝ＣＨ２等。
化合物（Ｂ）は、１種を単独で用いてもよく、２種以上を併用してもよい。
【００６４】
（化合物（Ｃ））
化合物（Ｃ）は、（メタ）アクリロイル基を１つ以上有するものである（ただし、表面修飾シリカ粒子（Ａ）および化合物（Ｂ）を除く）。
【００６５】
化合物（Ｃ）としては、（メタ）アクリロイル基に酸素原子を介して炭素数１〜３０の有機基が結合したものが好ましい。有機基の炭素数は４〜２０が好ましく、４〜１２がより好ましい。
有機基としては、直鎖アルキル基、分岐アルキル基、シクロアルキル基、アリル基、橋かけ炭化水素基、オキシアルキレン鎖の繰り返し構造を有する基、芳香族基、複素環基等が挙げられる。これらの基は、炭素原子の一部が窒素原子、酸素原子等のヘテロ原子またはケイ素原子で置換されていてもよく、水素原子の一部が水酸基、アミノ基等の官能基で置換されていてもよく、不飽和結合や遊離カルボキシ基を有していてもよい。有機基としては、直鎖アルキル基、分岐アルキル基、シクロアルキル基、橋かけ炭化水素基が好ましい。
【００６６】
化合物（Ｃ）としては、（メタ）アクリロイルオキシ基を１つ有する化合物（Ｃ１）（ただし、表面修飾シリカ粒子（Ａ）および化合物（Ｂ）を除く。）、または（メタ）アクリロイルオキシ基を２つ以上有する化合物（Ｃ２）（ただし、表面修飾シリカ粒子（Ａ）および化合物（Ｂ）を除く。）が挙げられる。
【００６７】
化合物（Ｃ１）としては、アクリル酸エステルまたはメタクリル酸エステルが好ましい。化合物（Ｃ１）としては、公知の化合物が挙げられる。
【００６８】
化合物（Ｃ２）としては、ジオール（グリコール等）の（メタ）アクリレート、トリオール（グリセロール、トリメチロール等）の（メタ）アクリレート、テトラオール（ペンタエリスリトール等）の（メタ）アクリレート、ウレタン（メタ）アクリレート、エポキシ（メタ）アクリレートが好ましい。化合物（Ｃ２）としては、公知の化合物が挙げられる。
化合物（Ｃ）は、１種を単独で用いてもよく、２種以上を併用してもよい。
【００６９】
（重合開始剤（Ｄ））
重合開始剤（Ｄ）は、硬化方法（光硬化または熱硬化）等に応じて適宜選択される。
重合開始剤（Ｄ）としては、光重合開始剤または熱重合開始剤が挙げられる。重合開始剤（Ｄ）としては、硬化物の製造のしやすさの点から、光重合開始剤が好ましい。
【００７０】
光重合開始剤としては、光を吸収することによってラジカルを発生する光ラジカル重合開始剤等が挙げられる。光重合開始剤としては、硬化物の製造のしやすさの点から、光ラジカル重合開始剤が好ましい。
【００７１】
光ラジカル重合開始剤としては、アルキルフェノン系光重合開始剤、アシルホスフィンオキシド系光重合開始剤、チタノセン系光重合開始剤、オキシムエステル系光重合開始剤、オキシフェニル酢酸エステル系光重合開始剤、ベンゾイン系光重合開始剤、ベンゾフェノン系光重合開始剤、チオキサントン系光重合開始剤、ベンジル−（ｏ−エトキシカルボニル）−α−モノオキシム、グリオキシエステル、３−ケトクマリン、２−エチルアンスラキノン、カンファーキノン、テトラメチルチウラムスルフィド、アゾビスイソブチロニトリル、ベンゾイルペルオキシド、ジアルキルペルオキシド、ｔｅｒｔ−ブチルペルオキシピバレート等が挙げられる。感度および相溶性の点から、アルキルフェノン系光重合開始剤、アシルホスフィンオキシド系光重合開始剤、ベンゾイン系光重合開始剤またはベンゾフェノン系光重合開始剤が好ましい。
光重合開始剤は、１種を単独で用いてもよく、２種以上を併用してもよい。
【００７２】
熱重合開始剤としては、２，２’−アゾビスイソブチロニトリル、ベンゾイルペルオキシド、ｔｅｒｔ−ブチルヒドロペルオキシド、クメンヒドロペルオキシド、ジ−ｔｅｒｔ−ブチルペルオキシド、ジクミルペルオキシド等が挙げられる。分解温度の点から、２，２’−アゾビスイソブチロニトリル、ベンゾイルペルオキシドが好ましい。
熱重合開始剤は、１種を単独で用いてもよく、２種以上を併用してもよい。
【００７３】
（添加剤）
添加剤としては、界面活性剤、酸化防止剤（耐熱安定剤）、チクソトロピック剤、消泡剤、耐光安定剤、ゲル化防止剤、光増感剤、樹脂、樹脂オリゴマー、炭素化合物、金属微粒子、金属酸化物粒子（ただし、表面修飾シリカ粒子（Ａ）を除く。）、シランカップリング剤、他の有機化合物等が挙げられる。
【００７４】
（溶剤）
本発明の硬化性組成物は、溶剤を含んでもよい。ただし、硬化性組成物を硬化する前には、溶剤を除去することが好ましい。
溶剤としては、化合物（Ｂ）、（Ｃ）および重合開始剤（Ｄ）を溶解可能な溶剤であればいずれも用いることができ、エステル構造、ケトン構造、水酸基、エーテル構造のいずれか１つ以上を有する溶剤が好ましい。
本発明において溶剤を使用する場合、硬化性組成物中の溶剤の含有量は、目的の粘度、塗布性、目的とする膜厚等によって適宜調整すればよい。
【００７５】
（硬化性組成物の各成分の割合）
表面修飾シリカ粒子（Ａ）の割合は、すべての（メタ）アクリロイル基を有する化合物（粒子（Ａ）を含む。）の合計１００質量％のうち、１〜９０質量％であり、３〜８５質量％が好ましく、５〜８０質量％がより好ましい。表面修飾シリカ粒子（Ａ）の割合が前記範囲の下限値以上であれば、硬化物のアッベ数が高くなる。表面修飾シリカ粒子（Ａ）の割合が前記範囲の上限値以下であれば、他の成分との相溶性がよく、硬化性組成物において表面修飾シリカ粒子（Ａ）が均一に分散しやすく、硬化物の透明性に優れる。
【００７６】
化合物（Ｂ）の割合は、すべての（メタ）アクリロイル基を有する化合物（粒子（Ａ）を含む。）の合計１００質量％のうち、１０〜９９質量％であり、１５〜９７質量％が好ましく、２０〜９５質量％がより好ましい。化合物（Ｂ）の割合が前記範囲の下限値以上であれば、他の成分との相溶性がよく、硬化物の透明性に優れる。化合物（Ｂ）の割合が前記範囲の上限値以下であれば、硬化物のアッベ数が充分に高くなる。
化合物（Ｂ１）の割合は、すべての（メタ）アクリロイル基を有する化合物（粒子（Ａ）を含む。）の合計１００質量％のうち、４０〜９９質量％が好ましく、６０〜９４質量％がより好ましく、８０〜８９質量％がさらに好ましい。化合物（Ｂ１）の割合が前記範囲の下限値以上であれば、他の成分との相溶性がよく、硬化物の透明性に優れる。化合物（Ｂ１）の割合が前記範囲の上限値以下であれば、硬化物のアッベ数が充分に高くなる。
化合物（Ｂ２）の割合は、すべての（メタ）アクリロイル基を有する化合物（粒子（Ａ）を含む。）の合計１００質量％のうち、１０〜９９質量％が好ましく、１５〜９７質量％がより好ましく、２０〜９５質量％がさらに好ましい。化合物（Ｂ２）の割合が前記範囲の下限値以上であれば、他の成分との相溶性がよく、硬化物の透明性に優れる。化合物（Ｂ２）の割合が前記範囲の上限値以下であれば、硬化物のアッベ数が充分に高くなる。
本発明の硬化性組成物が化合物（Ｂ１）を含む場合には、表面修飾シリカ粒子（Ａ）の割合は、１〜６０質量％が好ましく、６〜４０質量％がより好ましく、１１〜２０質量％がさらに好ましい。
【００７７】
本発明の硬化性組成物が化合物（Ｃ）を含む場合、化合物（Ｃ）の割合は、すべての（メタ）アクリロイル基を有する化合物（粒子（Ａ）を含む。）の合計１００質量％のうち、１〜５０質量％であり、３〜４５質量％が好ましく、５〜４０質量％がより好ましい。化合物（Ｃ）の割合が前記範囲の下限値以上であれば、各成分の相溶性が高められ、硬化物の透明性に優れる。化合物（Ｃ）の割合が前記範囲の上限値以下であれば、硬化物のアッベ数が高くなる。
本発明の硬化性組成物が化合物（Ｃ）を含む場合、表面修飾シリカ粒子（Ａ）の割合は、１〜８９質量％であり、３〜８２質量％が好ましく、５〜７５質量％がより好ましい。
本発明の硬化性組成物が化合物（Ｃ）を含む場合、化合物（Ｂ）の割合は、１０〜９８質量％であり、１５〜９４質量％が好ましく、２０〜９０質量％がより好ましい。化合物（Ｂ１）の割合は、４０〜９８質量％が好ましく、６０〜９１質量％がより好ましく、８０〜８４質量％がさらに好ましい。化合物（Ｂ２）の割合は、１０〜９８質量％が好ましく、１５〜９４質量％がより好ましく、２０〜９０質量％がさらに好ましい。
【００７８】
重合開始剤（Ｄ）の添加量は、すべての（メタ）アクリロイル基を有する化合物（粒子（Ａ）を含む。）の合計１００質量部に対して、０．０１〜１０質量部であり、０．１〜７質量部が好ましく、０．３〜５質量部がより好ましい。重合開始剤（Ｄ）の添加量が前記範囲の下限値以上であれば、容易に硬化物を形成できる。重合開始剤（Ｄ）の添加量が前記範囲の上限値以下であれば、均一に混合することができることから、硬化物に残存する重合開始剤（Ｄ）が少なくなり、硬化物の物性の低下が抑えられる。
【００７９】
添加剤等の他の成分の合計の添加量は、本発明の効果を損なわない範囲であればよく、すべての（メタ）アクリロイル基を有する化合物（粒子（Ａ）を含む。）の合計１００質量部に対して、５質量部以下が好ましく、３質量部以下がより好ましい。
【００８０】
（作用機序）
以上説明した本発明の硬化性組成物にあっては、第２の表面修飾基を表面に有する表面修飾シリカ粒子（Ａ）と、Ｆ含有率が２０質量％以上である化合物（Ｂ）とを含むため、アッベ数が高い硬化物を得ることができる。
また、化合物（Ｂ）との相溶性がよく、化合物（Ｂ）に分散しやすい表面修飾シリカ粒子（Ａ）を含むため、透明性に優れる硬化物を得ることができる。
【００８１】
＜硬化物＞
本発明の硬化物は、本発明の硬化性組成物を硬化したものである。本発明の硬化物を基材の表面に形成して、本発明の硬化物からなる層と基材からなる層とを有する積層体としてもよい。
【００８２】
硬化物の上式（Ｉ）から求めたアッベ数は、５８以上が好ましく、６０以上がより好ましい。アッベ数が前記範囲の下限値以上であれば、色収差が発生しにくい。アッベ数は高ければ高いほどよく、上限は特に限定されないが、有機物であることを考慮すると７０程度である。
【００８３】
硬化物の波長６００ｎｍの光の透過率は、６０％以上が好ましく、６５％以上がより好ましい。硬化物の波長６００ｎｍの光の透過率が前記下限値以上であれば、硬化物の透明性がさらに優れる。
硬化物の波長６００ｎｍの光の透過率は、厚さ１０〜１００μｍの硬化物についてＪＩＳ  Ｋ  ７３６１：１９９７（ＩＳＯ  １３４６８−１：１９９６）に記載された方法によって波長６００ｎｍの光を用いて２５℃で測定される。
【００８４】
（硬化物の製造方法）
本発明の硬化物を製造する方法としては、微細パターンの反転パターンを表面に有するモールドと硬化性組成物とを接触させた状態で該硬化性組成物を硬化させて、微細パターンを表面に有する硬化物を形成する方法（インプリント法）；モールドのキャビティ内に硬化性組成物を注入し、該硬化性組成物を硬化させて硬化物を形成する方法（注型成形法）等が挙げられる。
硬化方法は、光硬化または熱硬化が挙げられ、重合開始剤（Ｄ）に応じて適宜選択すればよい。硬化方法としては、硬化物の製造のしやすさの点から、光硬化が好ましい。
【００８５】
（作用機序）
以上説明した本発明の硬化物にあっては、本発明の硬化性組成物を硬化したものであるため、アッベ数が高く、透明性に優れる。
【実施例】
【００８６】
以下、実施例によって本発明を詳細に説明するが、本発明はこれらに限定されない。
例１〜４、７〜１６は実施例であり、例５、６、１７〜２２は比較例である。
【００８７】
（中実シリカ粒子のメディアン径）
中実シリカ粒子のメディアン径は、動的光散乱法による粒度分布測定器（大塚電子社製、ＦＰＡＲ１０００）を用いて求めた。
【００８８】
（熱重量減少量）
表面修飾シリカ粒子について、熱重量測定装置（ＴＡインスツルメント社製、ＴＧＡ−Ｑ５００）を用い、窒素雰囲気下で１８℃から５５０℃まで２５℃／分の速度で昇温し、熱重量減少量を測定した。
【００８９】
（赤外分光スペクトル）
表面修飾シリカ粒子について、フーリエ変換赤外分光光度計（Ｔｈｅｒｍｏ  Ｆｉｓｈｅｒ  Ｓｃｉｅｎｔｉｆｉｃ社製、ＮＩＣＯＬＥＴ  ｉＮ１０＋ｉＺ１０）を用いて赤外分光スペクトルを測定した。
【００９０】
（固体１９Ｆ−ＮＭＲ）
表面修飾シリカ粒子について、核磁気共鳴スペクトル測定装置（Ｂｒｕｋｅｒ  Ｂｉｏｓｐｉｎ社製、ＡＶＡＮＣＥ−ＩＩＩ  ＨＤ）を用いて固体１９Ｆ−ＮＭＲスペクトルを測定した。
【００９１】
（硬化性組成物の粘度）
硬化性組成物の粘度は、動的粘弾性測定装置（Ａｎｔｏｎ  Ｐａａｒ社製、Ｐｈｙｓｉｃａ  ＭＣＲ３０１）を用いて、１０ｓ−１の剪断速度における動的粘弾性を２５℃で測定し、求めた。
【００９２】
（分散液および硬化性組成物の屈折率）
分散液および硬化性組成物の屈折率は、アッベ屈折計（アタゴ社製、多波長アッベ屈折計ＤＲ−Ｍ２）を用い、温度：２５℃、波長：５８９ｎｍにおいて測定した。
【００９３】
（分散液および硬化性組成物のアッベ数）
分散液および硬化性組成物のアッベ数は、アッベ屈折計（同上）を用い、温度：２５℃で、波長：５８９ｎｍ、４８６ｎｍ、および６５６ｎｍのそれぞれの屈折率を測定し、下式（Ｉ）から算出した。
νＤ＝（ｎＤ−１）／（ｎＦ−ｎＣ）    （Ｉ）
【００９４】
（硬化物の屈折率）
シリコンウエハの表面に硬化性組成物を塗布し、高圧水銀ランプから紫外線を露光量：３０００ｍＪ／ｃｍ２で照射して、膜状の硬化物を形成した。屈折率測定装置（米国メトリコン社製プリズムカプラ：２０１０／Ｍ）を用いて、硬化物の波長４７３ｎｍ、５９４ｎｍおよび６５８ｎｍの光に対する屈折率を測定し、装置付属のＭｅｔｒｉｃｏｎ  Ｆｉｔを用いて波長５８９ｎｍの光に対する屈折率を算出した。
【００９５】
（硬化物のアッベ数）
上述の装置付属のＭｅｔｒｉｃｏｎ  Ｆｉｔを用いて各波長における屈折率を算出し、上式（Ｉ）からアッベ数を算出した。
【００９６】
（評価用硬化物）
ガラス基板の表面に硬化性組成物を塗布し、高圧水銀ランプから紫外線を露光量：３０００ｍＪ／ｃｍ２で照射して、膜状の硬化物を形成した。ガラス基板から硬化物を剥がし評価用硬化物を得た。
【００９７】
（分散液および硬化物の透過率）
分散液および評価用硬化物の波長６００ｎｍの光に対する透過率は、紫外・可視・近赤外分光光度計（島津製作所社製、Ｓｏｌｉｄ  Ｓｐｅｃ−３７００）を用いて測定した。
【００９８】
（中実シリカ粒子）
中実シリカ粒子の水分散液：シリカゾル（日産化学工業社製、スノーテックス（登録商標）ＯＸＳ、ＳｉＯ２濃度：１０質量％、メディアン径：４．１ｎｍ、ｐＨ：２．０〜４．０）。
【００９９】
（化合物（Ａ１０））
化合物（Ａ１０−１）：３−メタクリロイルオキシプロピルトリメトキシシラン（信越化学工業社製、ＫＢＭ−５０３）。
化合物（Ａ１０−２）：８−メタクリロイルオキシオクチルトリメトキシシラン（信越化学工業社製、ＫＢＭ−５８０３）。
【０１００】
（化合物（Ａ２０））
化合物（Ａ２０−１）：トリフルオロプロピルトリメトキシシラン（信越化学工業社製、ＫＢＭ−７１０３）。
化合物（Ａ２０−２）：トリエトキシ（１Ｈ，１Ｈ，２Ｈ，２Ｈ−トリデカフルオロオクチル）シラン（東京化成工業社製）。
化合物（Ａ２０−３）：トリメトキシ（１Ｈ，１Ｈ，２Ｈ，２Ｈ−ヘプタデカフルオロデシル）シラン（東京化成工業社製）。
【０１０１】
（含フッ素有機溶媒）
ＨＣＦＣ−２２５：ジクロロペンタフルオロプロパン（旭硝子社製、アサヒクリン（登録商標）ＡＫ−２２５、Ｆ含有率：４７質量％）。
【０１０２】
（化合物（Ｂ））
化合物（Ｂ−１）：ＣＨ２＝Ｃ（ＣＨ３）Ｃ（Ｏ）Ｏ（ＣＨ２）２（ＣＦ２）６Ｆ（旭硝子社製、Ｆ含有率：５７質量％）。
化合物（Ｂ−２）：ＣＨ２＝ＣＨＣ（Ｏ）ＯＣＨ２ＣＦ２（ＯＣＦ２ＣＦ２）２ＯＣＦ２ＣＨ２ＯＣ（Ｏ）ＣＨ＝ＣＨ２（新中村化学工業社製、ＮＫエステルＤＡ−Ｆ４ＥＯ、Ｆ含有率：４４質量％）。
【０１０３】
（重合開始剤（Ｄ））
重合開始剤（Ｄ−１）：光ラジカル重合開始剤（ＢＡＳＦジャパン社製、Ｉｒｇａｃｕｒｅ（登録商標）１８４）。
【０１０４】
（例１）
中実シリカ粒子の水分散液の５５０ｇを２Ｌのビーカーに入れ、エタノールの４００ｇを加えた。マグネチックスターラーで撹拌しながら、化合物（Ａ２０−１）の８０ｇを加え、続いて化合物（Ａ１０−１）の２０ｇを加えた。そのまま室温にて６日間撹拌を続けたが、特に白化や沈殿は起こらなかった。エバポレーターを用いてエタノールと水の共沸物を除去して、液量が５００ｍＬになるまで濃縮し、濃縮液を得た。２Ｌのビーカーに水の１Ｌを入れてマグネチックスターラーで撹拌しながら、濃縮液を１５分間かけて加えると白濁した。室温にて７日間撹拌を続けた。沈殿物をろ過器で回収し、水の２Ｌを用いて沈殿物を洗浄し、水を含んだ白色固形物の１１０ｇを得た。
【０１０５】
白色固形物の６０ｇを５００ｍＬのナスフラスコに入れ、スターラーチップとメチルイソブチルケトン（ＭＩＢＫ）の３００ｇを加え、ディーンスターク脱水器を取り付けた後、撹拌しながらオイルバスで１３０℃に加熱した。水が除去されるにしたがいフラスコ中の液の透明度が上がり、４時間後に水が出てこなくなった時点で、４モル／Ｌの水酸化ナトリウム水溶液の１ｇを加えた。５分後には透明度の高い分散液となった。冷却後に分散液からエバポレーターを用いてＭＩＢＫを留去し、乾固させ、さらに７０℃の真空乾燥機で１６時間乾燥した。これと同様の操作を残りの白色固形物についても行い、合計８１ｇの表面修飾シリカ粒子（Ａ−１）の粉体を得た。
【０１０６】
表面修飾シリカ粒子（Ａ−１）の熱重量減少量から表面修飾有機成分の割合を求めた。表面修飾シリカ粒子（Ａ−１）の赤外分光スペクトルにおける化合物（Ａ２０−１）由来の１２６０ｃｍ−１付近の−ＣＦ３基由来のピークと、化合物（Ａ１０−１）由来の１７５０ｃｍ−１付近のＣ＝Ｏ由来のピークの強度比から、第１の表面修飾基の割合および第２の表面修飾基の割合を求めた。表面修飾シリカ粒子（Ａ−１）の組成を表１に示す。
【０１０７】
（例２）
含フッ素化合物との相溶性をさらに向上させるために、表面修飾シリカ粒子（Ａ−１）の２次被覆を実施した。
１Ｌのビーカーに、表面修飾シリカ粒子（Ａ−１）の６５ｇ、エタノールの６００ｇ、イオン交換水の３０ｇ、濃塩酸の２０ｇを入れて、超音波洗浄器で２時間かけて均一分散させた。マグネチックスターラーで撹拌しながら、化合物（Ａ２０−２）の３０ｇを加え、室温にて１０日間撹拌を続けた。エバポレーターにて液量が２５０ｍＬになるまで濃縮し、濃縮液を得た。２Ｌのビーカーに水の１Ｌを入れてマグネチックスターラーで撹拌しながら、濃縮液を５分間かけて加えた。室温にて３日間撹拌を続けた。沈殿物をろ過器で回収し、水の１Ｌを用いて洗浄し、ろ過器でよく水を切った。水を含んだ固形物の７９ｇを得た。
【０１０８】
固形物の４５ｇとＭＩＢＫの３００ｇをディーンスターク脱水器の付いた５００ｍＬのナスフラスコに入れ、撹拌しながらオイルバスで１３０℃に加熱し、５時間かけて脱水を行った。脱水後の液に４モル／Ｌの水酸化ナトリウム水溶液の１ｇを加えた。５分後には無色透明な分散液となった。冷却後に分散液からエバポレーターを用いてＭＩＢＫを留去し、乾固させ、さらに７０℃の真空乾燥機で１２時間乾燥した。これと同様の操作を残りの固形物についても行い、合計７３ｇの表面修飾シリカ粒子（Ａ−２）の粉体を得た。
【０１０９】
表面修飾シリカ粒子（Ａ−２）の熱重量減少量から表面修飾有機成分の割合を求めた。表面修飾シリカ粒子（Ａ−２）の固体１９Ｆ−ＮＭＲスペクトルにおける化合物（Ａ２０−１）由来の−ＣＦ３基のピークと、化合物（Ａ２０−２）由来の−Ｃ６Ｆ１３基のピークの強度比、ならびに例１の赤外分光スペクトルの結果から、第１の表面修飾基の割合および２種類の第２の表面修飾基の割合を求めた。表面修飾シリカ粒子（Ａ−２）の組成を表１に示す。
【０１１０】
（例３）
化合物（Ａ２０−１）の仕込み量を１２０ｇに、エタノールの量を６２０ｇに変えた以外は、例１と同様の方法で合成を行い、表面修飾シリカ粒子（Ａ−３）の８１ｇを得た。
表面修飾シリカ粒子（Ａ−３）の熱重量減少量から表面修飾有機成分の割合を求めた。表面修飾シリカ粒子（Ａ−３）の赤外分光スペクトルから例１と同様の方法によって第１の表面修飾基の割合および第２の表面修飾基の割合を求めた。表面修飾シリカ粒子（Ａ−３）の組成を表１に示す。
【０１１１】
（例４）
含フッ素化合物との相溶性をさらに向上させるために、表面修飾シリカ粒子（Ａ−３）の２次被覆を実施した。
１Ｌのビーカーに、表面修飾シリカ粒子（Ａ−３）の７４ｇ、エタノールの６８０ｇ、イオン交換水の３０ｇ、濃塩酸の１０ｇを入れて、超音波洗浄器で２時間かけて均一分散させた。マグネチックスターラーで撹拌しながら、化合物（Ａ２０−３）の１０ｇを加え、室温にて７日間撹拌を続けた。エバポレーターにて液量が３００ｍＬになるまで濃縮し、濃縮液を得た。２Ｌのビーカーに水の１Ｌを入れてマグネチックスターラーで撹拌しながら、濃縮液を５分間かけて加えた。室温にて１５時間撹拌を続けた。沈殿物をろ過器で回収し、水の７００ｍＬを用いて洗浄し、ろ過器でよく水を切った。水を含んだ固形物の８９ｇを得た。
【０１１２】
固形物について、例２と同様の方法でＭＩＢＫ中で脱水処理を行い、７３ｇの表面修飾シリカ粒子（Ａ−４）の粉体を得た。
表面修飾シリカ粒子（Ａ−４）の熱重量減少量から表面修飾有機成分の割合を求めた。表面修飾シリカ粒子（Ａ−４）の固体１９Ｆ−ＮＭＲスペクトルおよび表面修飾シリカ粒子（Ａ−３）の赤外分光スペクトルから例２と同様の方法によって第１の表面修飾基の割合および２種類の第２の表面修飾基の割合を求めた。表面修飾シリカ粒子（Ａ−４）の組成を表１に示す。
【０１１３】
（例５）
化合物（Ａ２０−１）を加えずに、化合物（Ａ１０−１）を５０ｇ追加した以外は、例１と全く同様の方法で、表面修飾シリカ粒子（Ａ’−５）の粉体を得た。
表面修飾シリカ粒子（Ａ’−５）の熱重量減少量から表面修飾有機成分の割合を求めた。表面修飾シリカ粒子（Ａ’−５）の組成を表１に示す。
【０１１４】
（例６）
特許文献１の段落［０１１１］に記載された実施例１に則して、表面修飾シリカ微粒子を含む分散液を得た。段落［０１１２］の処理は行わず、エバポレーターを用いて揮発成分を留去し、乾固させ、さらに７０℃の真空乾燥機で１６時間乾燥させることで、表面修飾シリカ粒子（Ａ’−６）の粉体を得た。
表面修飾シリカ粒子（Ａ’−６）の熱重量減少量から表面修飾有機成分の割合を求めた。表面修飾シリカ粒子（Ａ’−６）の組成を表１に示す。
【０１１５】
【表１】
2019031580.tif 000002
【０１１６】
（例７）
表面修飾シリカ粒子（Ａ−１）の０．０５ｇとＨＣＦＣ―２２５の０．９５ｇを混合し、５時間超音波をあてることで、ヘイズのある均一な分散液を得た。分散液を１ヶ月間室温で放置しても沈殿が析出することはなく、分散液の向こう側を視認できるレベルであった。分散液の評価結果を表２に示す。
【０１１７】
（例８）
表面修飾シリカ粒子（Ａ−１）の０．０５ｇと化合物（Ｂ−１）の０．９５ｇと重合開始剤（Ｄ−１）の０．０１ｇを混合し、５時間超音波をあてることで、ヘイズのある均一な硬化性組成物を得た。硬化性組成物の評価結果を表２に示す。
【０１１８】
（例９）
表面修飾シリカ粒子（Ａ−２）の０．０５ｇとＨＣＦＣ−２２５の０．９５ｇを混合し、超音波をあてることで、透明で均一な分散液を得た。分散液を１ヶ月放置しても沈殿が析出することはなかった。分散液の評価結果を表２に示す。
【０１１９】
（例１０）
表面修飾シリカ粒子（Ａ−２）の０．０５ｇと化合物（Ｂ−１）の０．９５ｇと重合開始剤（Ｄ−１）の０．０１ｇを混合し、超音波をあてることで、透明で均一な硬化性組成物を得た。硬化性組成物の評価結果を表２に示す。
【０１２０】
（例１１）
表面修飾シリカ粒子（Ａ−２）の１．５ｇと化合物（Ｂ−２）の３．５ｇと重合開始剤（Ｄ−１）の０．１ｇを混合し、超音波をあてることで、透明で均一な硬化性組成物を得た。硬化性組成物の評価結果を表２に示す。
【０１２１】
（例１２）
表面修飾シリカ粒子（Ａ−３）の０．０５ｇとＨＣＦＣ−２２５の０．９５ｇを混合し、５時間超音波をあてることで、少しヘイズのある均一な分散液を得た。分散液を１ヶ月間室温で放置しても沈殿が析出することはなく、分散液の向こう側を視認できるレベルであった。分散液の評価結果を表３に示す。
【０１２２】
（例１３）
表面修飾シリカ粒子（Ａ−３）の０．０５ｇと化合物（Ｂ−１）の０．９５ｇと重合開始剤（Ｄ−１）の０．０１ｇを混合し、３時間超音波をあてることで、少しヘイズのある均一な硬化性組成物を得た。硬化性組成物の評価結果を表３に示す。
【０１２３】
（例１４）
表面修飾シリカ粒子（Ａ−４）の０．０５ｇとＨＣＦＣ−２２５の０．９５ｇを混合し、超音波をあてることで、透明で均一な分散液を得た。分散液は１ヶ月放置しても沈殿が析出することはなかった。分散液の評価結果を表３に示す。
【０１２４】
（例１５）
表面修飾シリカ粒子（Ａ−４）の０．０５ｇと化合物（Ｂ−１）の０．９５ｇと重合開始剤（Ｄ−１）の０．０１ｇを混合し、超音波をあてることで、透明で均一な硬化性組成物を得た。硬化性組成物の評価結果を表３に示す。
【０１２５】
（例１６）
表面修飾シリカ粒子（Ａ−４）の１．５ｇと化合物（Ｂ−２）の３．５ｇと重合開始剤（Ｄ−１）の０．１ｇを混合し、超音波をあてることで、透明で均一な硬化性組成物を得た。硬化性組成物の評価結果を表３に示す。
【０１２６】
（例１７〜１９）
表面修飾シリカ粒子（Ａ’−５）の３０質量％をＭＩＢＫの７０質量％に再分散させたところ、透明で均一な分散液が得られた。
表面修飾シリカ粒子（Ａ’−５）の１質量％を、ＨＣＦＣ−２２５の９９質量％（例１７）、化合物（Ｂ−１）の９９質量％（例１８）、または化合物（Ｂ−２）の９９質量％（例１９）に分散させようとしたが、いずれも分散できず、１０時間超音波をかけ続けても表面修飾シリカ粒子（Ａ’−５）が沈殿したままであった。結果を表４に示す。
【０１２７】
（例２０〜２２）
表面修飾シリカ粒子（Ａ’−６）の３０質量％をＭＩＢＫの７０質量％に再分散させたところ、透明で均一な分散液が得られた。
表面修飾シリカ粒子（Ａ’−６）１質量％を、ＨＣＦＣ−２２５の９９質量％（例２０）、化合物（Ｂ−１）の９９質量％（例２１）、または化合物（Ｂ−２）の９９質量％（例２２）に分散させようとしたが、いずれも分散できず、５時間超音波をかけ続けても表面修飾シリカ粒子（Ａ’−６）が沈殿したままであった。結果を表４に示す。
【０１２８】
【表２】
2019031580.tif 000003
【０１２９】
【表３】
2019031580.tif 000004
【０１３０】
【表４】
2019031580.tif 000005
【０１３１】
例７〜１６は、本発明の表面修飾シリカ粒子（Ａ）を含むため、アッベ数が高く、透明性に優れる。
例１７〜１９は、表面修飾シリカ粒子がフルオロアルキル基含有表面修飾基を有しないため、含フッ素化合物との相溶性が悪く、含フッ素化合物に均一に分散しせず、透明性に劣った。
例２０〜２２は、表面修飾シリカ粒子の第１の表面修飾基におけるアルキレン基が短鎖であるため、含フッ素化合物との相溶性が悪く、含フッ素化合物に均一に分散しせず、透明性に劣った。
【産業上の利用可能性】
【０１３２】
本発明の表面修飾シリカ粒子、分散液および硬化性組成物は、光学部材（レンズ、プリズム、反射防止膜、光導波路、ＬＥＤ封止材等）、記録メディア、半導体デバイス製造等に用いられる材料として有用である。